다음 으로 , 렌즈 주형 용 주형 내 의 유리 몰드 ( 22 a , 22 b ) 와 편광 필름 ( 12 ) 으로 구획 된 2 개 의 공극 부 ( 24 a , 24 b ) 에 , 이 모노머 혼합물 을 , 3 ㎛ 의 필터 를 통해 여과 한 후 튜브 를 통해 주입 했 다 . 또한 , 가장 간극 이 좁 은 공극 부 ( 24 a ) 의 이간 거리 a 는 0 . 5 mm 정도 였 다 . 주 입후 마개 를 막 은 렌즈 주형 용 주형 ( 20 ) 을 열풍 순환 식 오븐 안 에 두 고 , 16 시간 에 걸쳐 25 ℃ 에서 120 ℃ 로 승 온 하 고 , 그 후 120 ℃ 에서 4 시간 유지 , 서서히 냉각 시킨 후 , 오븐 으로부터 렌즈 주형 용 주형 을 꺼냈 다 . 렌즈 주형 용 주형 으로부터 렌즈 를 이 형 하 고 , 130 ℃ 에서 2 시간 어 닐 처리 하 여 편광 렌즈 를 얻 었 다 .